(57)【要約】【課題】防水面となる樹脂層の密着性を高めたコンクリート表面構造体及びその製造方法を提供する。【解決手段】コンクリート表面構造体は、コンクリート構造物の表層に形成されるエポキシ樹脂から構成されるプライマー層と、当該プライマー層の表層に形成されるポリウレア樹脂から成り炭酸水素ナトリウムを含有するポリウレア樹脂層が積層されて構成される。【選択図】  図１
2016117267.tif 000002
【特許請求の範囲】
【請求項１】
コンクリート構造物の表層に形成されるエポキシ樹脂から構成されるプライマー層と、当該プライマー層の表層に形成されるポリウレア樹脂から成り炭酸水素ナトリウムを含有するポリウレア樹脂層が積層されて構成されることを特徴とする
コンクリート表面構造体。
【請求項２】
請求項１に記載のコンクリート表面構造体において、
炭酸水素ナトリウムを含有しない第二のポリウレア樹脂層が、前記ポリウレア樹脂層の表層に積層されて構成されることを特徴とする
コンクリート表面構造体。
【請求項３】
請求項１又は請求項２に記載のコンクリート表面構造体において、
前記プライマー層が、水酸化カルシウムを含有することを特徴とする
コンクリート表面構造体。
【請求項４】
請求項１〜３のいずれかに記載のコンクリート表面構造体において、
前記プライマー層が、イソシアネート化合物を含有することを特徴とする
コンクリート表面構造体。
【請求項５】
湿潤状態のコンクリート構造物の表層にエポキシ樹脂を塗布してプライマー層を形成するプライマー層形成工程と、
前記プライマー層の表層に炭酸水素ナトリウムを含有するポリウレア樹脂を塗布してポリウレア樹脂層を形成するポリウレア樹脂層形成工程とを含むことを特徴とする
コンクリート表面構造体の製造方法。
【請求項６】
請求項５に記載のコンクリート表面構造体の製造方法において、
炭酸水素ナトリウムを含有しない第二のポリウレア樹脂層が、前記ポリウレア樹脂層形成工程で形成された前記ポリウレア樹脂層の表層に積層されて形成される第二ポリウレア樹脂層形成工程を含むことを特徴とする
【請求項７】
請求項５に記載のコンクリート表面構造体の製造方法において、
前記プライマー層形成工程の前記エポキシ樹脂が、水酸化カルシウムを含有することを特徴とする
コンクリート表面構造体の製造方法。
【請求項８】
請求項５〜７のいずれかに記載のコンクリート表面構造体の製造方法において、前記プライマー層形成工程の前記エポキシ樹脂が、イソシアネート化合物を含有することを特徴とする
コンクリート表面構造体の製造方法。
【発明の詳細な説明】
【技術分野】
【０００１】
本発明は、コンクリート建造物の表面に構成されるコンクリート表面構造体に関し、特に、コンクリート建造物の表面の各種耐性を補強するコンクリート表面構造体及びその製造方法に関する。
【背景技術】
【０００２】
近年、コンクリート建造物の劣化、特に、表面が常時水分に接触されるコンクリート建造物の劣化が問題となっている。このようなコンクリート建造物としては、例えば、地下に配される各種用途の水槽や、橋を支える橋梁や、下水道のマンホールとして利用されているものがあり、その表面の防水性・防食性が劣化することによって、コンクリート建造物自体が劣化する大きな原因となっている。
【０００３】
このようなコンクリート建造物の防水性を高めるために、水分と接触して湿潤状態となっている表面（湿潤面）に対して防水加工を行えることが要求されている。
【０００４】
また、老朽化した防火水槽や排水槽のような表面が湿潤面となっている既存のコンクリートに対しても、メンテナンスの観点から、当該湿潤面の劣化を補修して防水性を高めることが要求されている。
【０００５】
このような状況のなか、従来からコンクリート建造物の湿潤面をコーティングするためのコンクリート表面構造体に関する技術が提案されている。
【０００６】
例えば、従来のコンクリート表面構造体では、下地層を介して被塗装面に吹き付けられた速乾性樹脂により塗膜が構成された塗膜構造であって、前記下地層は、前記被塗装面に前記塗膜を接着する接着剤と、該接着剤を介して接着された複数の固体粒状物とを有し、隣り合う複数の前記固体粒状物間に、流体の通過を許容する間隙が形成されるものがある（特許文献１参照）。
【０００７】
この他にも、コンクリート構造物の表層に、エポキシ樹脂組成物を供給してプライマー層を形成させ、プライマー層上にポリウレタンやポリウレア等の硬化性樹脂組成物を供給して樹脂層を形成させるコンクリート表面構造体であって、当該エポキシ樹脂組成物について、水を含むもの（特許文献２参照）や、シランカップリング剤を添加するもの（特許文献３参照）や、第三級アミンまたはその誘導体を添加するもの（特許文献４参照）もある。
【先行技術文献】
【特許文献】
【０００８】
【特許文献１】特開２０１１−１３１４２７号公報
【特許文献２】特開２００８−７５０３３号公報
【特許文献３】特開２００５−２１３８４２号公報
【特許文献４】特開２００６−３４８７０７号公報
【発明の概要】
【発明が解決しようとする課題】
【０００９】
しかし、従来のコンクリート表面構造体は、例えば、上記特許文献１では、固体粒状物間の間隙を用いて接着性を高めるという物理的な作用を利用するに留まり、上記間隙の形成度合いによる接着品質のばらつきや経年変化は避けられないため、長期間にわたる根本的な接着性の向上は見込めず、密着性の低下による経年劣化（速乾性樹脂の剥離）は避けられない。
【００１０】
また、例えば、特許文献２〜４では、水、シランカップリング剤、及び第三級アミンなどをプライマー層に添加させることによって、プライマー層の接着性を化学的に高めようとするものであるが、この接着性はあくまでコンクリートと初期に接着する時点での特性であり、経年的には、水分と直接接触する前記樹脂層が最も劣化しやすい箇所となることから、当該樹脂層の劣化によって、プライマー層も劣化しやすくなり、隣接するプライマー層の接着特性も低下し、当該樹脂層が剥離し易くなり、最終的にはコンクリート建造物本体の劣化を招くものとなっている。
【００１１】
また、本質的に、ポリウレア樹脂などの樹脂層は、その高分子特性に起因して疎水性を有する（表面自由エネルギーが小さい）ために、プライマー層との接触面積が小さく、結果としてプライマー層との接着性が弱いという問題もある。
【００１２】
以上のように、従来のコンクリート表面構造体では、前記樹脂層のコーティングに際して、前記樹脂層とプライマー層との接着性が弱いものであり、経年劣化に弱く、防水面となる前記樹脂層が剥離しやすいという課題があった。
【００１３】
本発明は、前記課題を解消するためになされたもので、防水面となる樹脂層の密着性を高めたコンクリート表面構造体及びその製造方法の提供を目的とする。
【課題を解決するための手段】
【００１４】
本願に開示するコンクリート表面構造体は、コンクリート構造物の表層に形成されるエポキシ樹脂から構成されるプライマー層と、当該プライマー層の表層に形成されるポリウレア樹脂から成り炭酸水素ナトリウムを含有するポリウレア樹脂層が積層されて構成されるものである。このように、ポリウレア樹脂層が炭酸水素ナトリウムを含有するポリウレア樹脂から構成されることから、炭酸水素ナトリウムの作用（発泡作用、膨張作用、研磨作用など）によってポリウレア樹脂層における表面自由エネルギーが増大する（親水性が高められる）こととなり、プライマー層に対する初期の結合強度が高められると共に、経年的にも、プライマー層の表層に対して当該親水性を奏するポリウレア樹脂層が、プライマー層との接着性を維持できることとなり、前記ポリウレア樹脂層と前記プライマー層が高い密着性で接着され、経年的に高い強度を奏することができる。
【００１５】
本願に開示するコンクリート表面構造体は、必要に応じて、炭酸水素ナトリウムを含有しない第二のポリウレア樹脂層が、前記ポリウレア樹脂層の表層に積層されて構成されるものである。このように、炭酸水素ナトリウムを含有しない第二のポリウレア樹脂層が、前記ポリウレア樹脂層の表層に積層されて構成されることから、前記プライマー層の表層に対しては炭酸水素ナトリウム由来の親水性の作用による高い密着性によって接着し、外気に曝される第二のポリウレア樹脂層では炭酸水素ナトリウムが無いため親水化が引き起こされないことから、外表面での水分接触による表面劣化が抑制されることとなり、経年劣化を抑制することができる。
【００１６】
本願に開示するコンクリート表面構造体は、必要に応じて、前記プライマー層が、水酸化カルシウムを含有するものである。このように、前記プライマー層が、水酸化カルシウムを含有することから、水酸化カルシウムの作用により前記プライマー層の表層に水分の排出が促進されることとなり、当該プライマー層の表層と、炭酸水素ナトリウムの作用により親水性が高められた前記ポリウレア樹脂層の表層とが親水作用によって、強固な結合が生じることとなり、前記ポリウレア樹脂層と前記プライマー層が高い密着性で接着し、長期的にも高い強度を奏することができる。
【００１７】
また、前記プライマー層が、上記のように、水酸化カルシウムの作用によりプライマー層の表層から外部に水分が積極的に排出されることから、プライマー層内部の耐水性が向上し、外部からの水分がプライマー層で弾かれてコンクリート構造物本体に侵入し難くなることとなり、コンクリート構造物の湿潤による経年劣化を抑制することができる。
【００１８】
本願に開示するコンクリート表面構造体は、必要に応じて、前記プライマー層が、イソシアネート化合物を含有するものである。このように、前記プライマー層が、イソシアネート化合物を含有することから、同じく前記ポリウレア樹脂層にも含有されているイソシアネート成分との親和性が高められることとなり、前記ポリウレア樹脂層と前記プライマー層の層間において高い密着性が発揮されて、高い強度を奏することができる。
【００１９】
本願に開示するコンクリート表面構造体の製造方法は、湿潤状態のコンクリート構造物の表層にエポキシ樹脂を塗布してプライマー層を形成するプライマー層形成工程と、前記プライマー層の表層に炭酸水素ナトリウムを含有するポリウレア樹脂を塗布してポリウレア樹脂層を形成するポリウレア樹脂層形成工程とを含むものである。
【００２０】
このように、ポリウレア樹脂層に炭酸水素ナトリウムが含有されることから、炭酸水素ナトリウムの作用によって、ポリウレア樹脂層の親水性が高められることとなり、湿潤状態のコンクリート構造物由来の水分を含むプライマー層に対する初期の結合強度が高められると共に、経年的にも、表層に親水性を奏するポリウレア樹脂層が、水分を含有するプライマー層との接着性を維持できることとなり、前記ポリウレア樹脂層と前記プライマー層が、親水作用によって、高い密着性で接着され、経年的にも高い強度を奏することができる。
【００２１】
本願に開示するコンクリート表面構造体の製造方法は、必要に応じて、炭酸水素ナトリウムを含有しない第二のポリウレア樹脂層が、前記ポリウレア樹脂層形成工程で形成された前記ポリウレア樹脂層の表層に積層されて形成される第二ポリウレア樹脂層形成工程を含むものである。
【００２２】
このように、炭酸水素ナトリウムを含有しない第二のポリウレア樹脂層が、前記ポリウレア樹脂層に積層されることから、前記プライマー層に対しては炭酸水素ナトリウム由来の親水性の作用によって高い密着性で接着し、外気と接する外表面である第二のポリウレア樹脂層では、炭酸水素ナトリウムが無いため親水化が引き起こされないことから、外表面での水分接触による表面劣化が抑制されることとなり、劣化し難い強度を呈することができる。
【００２３】
本願に開示するコンクリート表面構造体の製造方法は、必要に応じて、前記プライマー層形成工程の前記エポキシ樹脂が、水酸化カルシウムを含有するものである。このように、前記エポキシ樹脂に水酸化カルシウムが含有されることから、水酸化カルシウムの作用によって前記プライマー層の水分が、外部に排出されることが促進されることとなり、前記プライマー層の表層と、炭酸水素ナトリウムにより親水性が高められた前記ポリウレア樹脂層の表層とが、親水作用によって、強固な結合が生じることとなり、前記ポリウレア樹脂層と前記プライマー層が高い密着性で接着し、長期的にも高い強度を維持することができる。
【００２４】
また、前記プライマー層が、上記のように、水酸化カルシウムによりプライマー層の表層から水分が積極的に外部排出されることから、外部からの水分がプライマー層で弾かれてコンクリート構造物本体に侵入し難くなることとなり、コンクリート構造物の湿潤が抑制され、経年劣化を抑制することができる。
【００２５】
本願に開示するコンクリート表面構造体の製造方法は、必要に応じて、前記プライマー層形成工程の前記エポキシ樹脂が、イソシアネート化合物を含有するものである。このように、前記プライマー層が、イソシアネート化合物を含有することから、前記ポリウレア樹脂層を構成するイソシアネート成分との親和性が高められることとなり、前記ポリウレア樹脂層と前記プライマー層が高い密着性で接着し、経年的にも高い強度を維持することができる。
【図面の簡単な説明】
【００２６】
【図１】本発明の第１の実施形態に係るコンクリート表面構造体の説明図を示す。
【図２】本発明の第１の実施形態に係るコンクリート表面構造体の製造方法の説明図を示す。
【図３】本発明の第２の実施形態に係るコンクリート表面構造体の説明図を示す。
【図４】本発明の第２の実施形態に係るコンクリート表面構造体の製造方法の説明図を示す。
【図５】本発明の第３の実施形態に係るコンクリート表面構造体の説明図を示す。
【図６】本発明の第３の実施形態に係るコンクリート表面構造体の製造方法の説明図を示す。
【図７】本発明の第４の実施形態に係るコンクリート表面構造体の説明図を示す。
【図８】本発明の第４の実施形態に係るコンクリート表面構造体の製造方法の説明図を示す。
【発明を実施するための形態】
【００２７】
（第１の実施形態）
以下、第１の実施形態に係るコンクリート表面構造体を説明する。
【００２８】
第１の実施形態に係るコンクリート表面構造体は、図１に示すように、コンクリート構造物１００の表層に形成されるエポキシ樹脂から構成されるプライマー層１と、このプライマー層１の表層に形成されるポリウレア樹脂から成り炭酸水素ナトリウム２ａを含有するポリウレア樹脂層２が積層されて構成される。
【００２９】
プライマー層１は、熱硬化性樹脂であるエポキシ樹脂を主成分とする。主成分であるエポキシ樹脂以外の他の成分は特に制約されない。当該他の成分としては、エポキシ樹脂の硬化性を高めるために、例えば、酸無水物系硬化剤やポリアミン系硬化剤などの硬化剤や、可塑性を高める可塑剤や、軟化作用のある軟化剤や、シリカゲルに代表されるケイ素化合物などの各種添加物を含有させることができる。
【００３０】
好ましくは、ポリアミン系硬化剤などの硬化剤を含有させることであり、この場合には分子間の結合が密な状態となり、複雑な架橋構造の形成によって、三次元網目構造の形成が促進され、プライマー層１の接着性を高めることができる。
【００３１】
ポリウレア樹脂層２は、ポリウレア樹脂を主成分とし、プライマー層１に積層されて形成される。ポリウレア樹脂は、イソシアネートとアミノ基との化学反応によって形成されるウレア結合を主体とする化合物であり、硬化時間が早く、無溶剤・無触媒で環境負荷が低く、耐酸・耐アルカリ性等の耐薬品性や耐久性に優れる材料である。
【００３２】
ポリウレア樹脂層２に含まれる炭酸水素ナトリウム２ａの含有率は１〜２ｗｔ％の範囲内であることが好ましい。この理由はこの含有率が１ｗｔ％より少ない場合には、炭酸水素ナトリウム由来の親水基の発生が十分な量に至らず、この含有率が２ｗｔ％を超える場合には、炭酸水素ナトリウム由来の親水基の発生が上限値に至り頭打ちとなるためである。すなわち、この親水基の発生は、有限であり、前記含有量の上限値がこの発生の上限となり得るためである。
【００３３】
本実施形態の対象となるコンクリート構造物１００は、特に限定されないが、図１に示すように、水分を貯蔵する防火水槽等に用いるもので、外表面が湿潤状態となっているコンクリート構造物を対象とすることができる。また、これに限定されず、湿潤状態のものに限定されず、乾燥状態のコンクリート構造物を対象とすることも可能である。
【００３４】
第１の実施形態に係るコンクリート表面構造体の製造方法は、図２（ａ）に示すコンクリート構造物１００の表層（外表面）に対して、図２（ｂ）に示すように、プライマー層１を積層して形成する。
【００３５】
このプライマー層１の形成に際しては、先ず、エポキシ樹脂を主成分として含むＡ液と、前記他の成分を含むＢ液とを２液混合して所望の粘度となるまで混錬し、明色バインダー（熱可塑性樹脂）を水に乳化分散させたカチオン型の乳剤と混合して、プライマー層形成剤を得る。この得られたプライマー層形成剤を、コンクリート構造物１００の表層に塗布することによって、エポキシ樹脂の硬化反応が進行して硬化し、図２（ｂ）に示すように、プライマー層１が形成される。
【００３６】
このプライマー層形成剤の塗布の方法については、特に限定されず、例えば、はけ塗りやスプレー噴射などの各種の公知の塗布手段を用いることができる。
【００３７】
次に、図２（ｃ）に示すように、この形成されたプライマー層１に対して、炭酸水素ナトリウム２ａを含有するポリウレア樹脂形成剤を塗布する。このポリウレア樹脂形成剤は、公知のイソシアネート基を含有するウレタンプレポリマー剤と、公知のアミノ基及び／又は水酸基を含有する硬化剤を混合することによって形成することができる。このポリウレア樹脂形成剤の他の成分として、可塑剤、溶剤、及び界面活性剤などの公知の添加剤を添加することができる。
【００３８】
このように、ポリウレア樹脂層２が、炭酸水素ナトリウム２ａを含有して形成されることから、炭酸水素ナトリウム２ａの作用（発泡作用、膨張作用、研磨作用など）によってポリウレア樹脂層における表面自由エネルギーが増大する（親水性が高められる）こととなり、プライマー層１に対する初期の結合強度が高められると共に、経年的にも、この親水性を奏するポリウレア樹脂層２が、プライマー層との接着性を維持できることとなり、プライマー層１とポリウレア樹脂層２とが高い密着性で接着され、経年的にも高い強度を奏することができる。
【００３９】
（第２の実施形態）
以下、第２の実施形態に係るコンクリート表面構造体を説明する。
【００４０】
第２の実施形態に係るコンクリート表面構造体は、図３に示すように、第１の実施形態に係るコンクリート表面構造体において、炭酸水素ナトリウム２ａを含有しない第二のポリウレア樹脂層２１が、前記ポリウレア樹脂層２の表層に積層されて構成されるものである。
【００４１】
この第二のポリウレア樹脂層２１は、上述したポリウレア樹脂層２の構成材料から、炭酸水素ナトリウム２ａを含まないものである。
【００４２】
第２の実施形態に係るコンクリート表面構造体の製造方法は、上述した第１の実施形態と同様に、図４（ａ）〜（ｃ）に示すように、コンクリート構造物１００を被覆するポリウレア樹脂層２の表層（外表面）に対して、図４（ｄ）に示すように、第二のポリウレア樹脂層２１を塗布して積層し形成する。この塗布は、上述した第１の実施形態に記載した前記ポリウレア樹脂形成剤の塗布と同様の手順で、炭酸水素ナトリウム２ａを含有しないポリウレア樹脂形成剤を塗布することにより実施することができる。
【００４３】
このように、炭酸水素ナトリウム２ａを含有しない第二のポリウレア樹脂層２１が、前記ポリウレア樹脂層２の表層に積層されて構成されることから、プライマー層１に対しては炭酸水素ナトリウム２ａ由来の親水性による高い密着性により接着し、外気と接する外表面である第二のポリウレア樹脂層２１では炭酸水素ナトリウム２ａが無いため親水化の作用が生じないことから、外表面での水分接触による表面劣化が抑制されることとなり、経年劣化を抑制することができる。
【００４４】
（第３の実施形態）
以下、第３の実施形態に係るコンクリート表面構造体を説明する。
【００４５】
第３の実施形態に係るコンクリート表面構造体は、図５（ａ）に示すように、第２の実施形態に係るコンクリート表面構造体において、前記プライマー層１が、水酸化カルシウム１ａを含有するものである。
【００４６】
プライマー層１に含まれる水酸化カルシウム１ａの含有率は５〜１０ｗｔ％の範囲内であることが好ましい。この理由は、この含有率が５ｗｔ％より少ない場合には、水酸化カルシウムにより有意な効果を奏するには量的に不足となり、この含有率が１０ｗｔ％を超える場合には、水酸化カルシウムのプライマー層１への溶解限度を超えて、化学反応による水酸化ナトリウムの発生量が過多となり、プライマー層１に対して劣化等の悪影響を引き起こす虞がある。すなわち、プライマー層１への溶解許容範囲は前記の範囲内であることが好ましく、それ以上となった場合には、水酸化ナトリウムの発生が過大となりプライマー層１へ負の影響を与える虞がある。
【００４７】
第３の実施形態に係るコンクリート表面構造体の製造方法は、図６（ａ）〜（ｄ）に示すように、上述した第２の実施形態の製造方法に加えて、プライマー層形成剤に水酸化カルシウム１ａを含有させてコンクリート構造物１００に塗布してプライマー層１を積層形成する。その後は、上述した第２の実施形態の製造方法と同様に、このプライマー層１にポリウレア樹脂形成剤を塗布してポリウレア樹脂層２を積層形成する。
【００４８】
このように、プライマー層１が、水酸化カルシウム１ａを含有することから、水酸化カルシウム１ａによりプライマー層１の表層に水分が積極的に排出されることとなり、プライマー層１と、炭酸水素ナトリウム２ａを含有することにより親水性が高められたポリウレア樹脂層２の表層との層間に親水作用を介した強固な結合が生じることとなり、プライマー層１とポリウレア樹脂層２とが高い密着性で接着し、長期的にも高い強度を奏することができる。
【００４９】
一方で、プライマー層１が、上記のように、水酸化カルシウム１ａによりプライマー層１から水分が積極的に排出されることにより、プライマー層１内部の耐水性が向上し、外部からの水分がプライマー層１で弾かれてコンクリート構造物１００本体に侵入し難くなることとなり、コンクリート構造物１００の湿潤による経年劣化を抑制することができる。
【００５０】
このように、コンクリート表面構造体は、コンクリート構造物１００の湿潤化を抑制する結果、コンクリート構造物１００の経年劣化を抑制することができる。
【００５１】
このように優れた効果を奏するメカニズムは、詳細には解明されていないが、プライマー層１及びポリウレア樹脂層２の層間で、水酸化カルシウム１ａと炭酸水素ナトリウム２ａが化学的に作用することによって（化学反応に近い状態を呈して）、熱分解によって炭酸ナトリウムが生成され、炭酸ナトリウム及び水酸化カルシウム由来の炭酸イオン及びカルシウムイオンが共存し、水に溶け難い炭酸カルシウムが合成されることによって、さらに高い密着性が発現され、長期的な接着強度が維持されているものと推察される。
【００５２】
なお、このポリウレア樹脂層２は、図５（ｂ）に示すように、上記第１の実施形態と同様に、第二のポリウレア樹脂層２１無しで構成することもできる。
【００５３】
（第４の実施形態）
以下、第４の実施形態に係るコンクリート表面構造体を説明する。
【００５４】
第４の実施形態に係るコンクリート表面構造体は、図７（ａ）に示すように、第３の実施形態に係るコンクリート表面構造体において、前記プライマー層１が、イソシアネート化合物１ｂを含有するものである。
【００５５】
イソシアネート化合物１ｂとしては、特に限定されないが、芳香族ジイソシアネート（ＭＤＩ）を用いることが好ましく、例えば、2,2'-MDI、 2,4'-MDI、または4,4'-MDI（モノメリックMDI）を用いることができる。この他にも、このモノメリックMDIと高分子量のポリイソシアネートの混合物であるポリメリックMDI（ポリメチレンポリフェニルポリイソシアネート）を用いることも可能である。
【００５６】
プライマー層１に含まれるイソシアネート化合物１ｂの含有率は１〜１０ｗｔ％の範囲内であることが好ましい。この理由は、この含有率が１ｗｔ％より少ない場合には、イソシアネート化合物により有意な効果を奏するには量的に不足となり、この含有率が１０ｗｔ％を超える場合には、イソシアネート化合物のプライマー中の濃度が高くなることにより諸毒性が高まり、取扱いに不適となるためである。この他の観点としては、プライマー層１は、その基本構造がエポキシ系であり、湿潤コンクリート面に適合する機能を付与させるために疎水性変性樹脂を応用して利用されているケースが多いことからも、イソシアネート化合物を含有させるに際しては、ある程度広い面積に含有させる作業が要求され、プライマー層１の塗布する場所や環境面等の制約から、そのような作業を円滑化させるためのマニュアルの作成や応用を行う必要も生じるという作業負担も考慮すれば、上記範囲内に収まる含有率が好ましい。
【００５７】
第４の実施形態に係るコンクリート表面構造体の製造方法は、図８（ａ）〜（ｄ）に示すように、上述した第３の実施形態の製造方法に加えて、プライマー層形成剤にイソシアネート化合物１ｂを含有させてコンクリート構造物１００に塗布してプライマー層１を積層形成する。その後は、上述した第３の実施形態の製造方法と同様に、このプライマー層１にポリウレア樹脂形成剤を塗布してポリウレア樹脂層２を積層形成する。
【００５８】
ポリウレア樹脂はポリイソシアネートとポリアミンから形成されるポリマー化合物であり、上記第１の実施形態でも述べたように、ポリウレア樹脂層２を構成するポリウレア樹脂は、イソシアネート基を構成官能基として含有している。
【００５９】
さらに、本実施形態では、プライマー層１が、イソシアネート化合物１ｂを含有することから、上述したポリウレア樹脂層２を構成するイソシアネート成分と構成材料が共通化されて、層間の親和性が高められることとなり、プライマー層１とポリウレア樹脂層２が高い密着性によって接着し、高い強度を奏することができる。
【００６０】
この高い強度を奏するメカニズムは詳細には解明されていないが、プライマー層１が、イソシアネート化合物１ｂを含有することによって、化学的に不安定な状態になると共に、ポリウレア樹脂層２中のウレア結合がプライマー層１のイソシアネート化合物１ｂと化学的に作用することによって、ポリウレア樹脂層２との密着性が高められるものと推察される。
【００６１】
なお、このポリウレア樹脂層２は、図７（ｂ）に示すように、上記第１の実施形態と同様に、第二のポリウレア樹脂層２１無しで構成することもできる。
【符号の説明】
【００６２】
１  プライマー層
１ａ  水酸化カルシウム
１ｂ  イソシアネート化合物
２  ポリウレア樹脂層
２ａ  炭酸水素ナトリウム
２１  第二のポリウレア樹脂層
１００  コンクリート構造物
【図１】
2016117267.tif 000003
【図２】
2016117267.tif 000004
【図３】
2016117267.tif 000005
【図４】
2016117267.tif 000006
【図５】
2016117267.tif 000007
【図６】
2016117267.tif 000008
【図７】
2016117267.tif 000009
【図８】
2016117267.tif 000010